FR 2562563 A1 19851011 FR 8405366 A 19840405 La présente invention est relative à un procédé de dégraissage d'une bande métallique laminée à froid, et plus particulièrement d'une bande traitée en continu, de préférence une bande ferreuse, ou une bande de cuivre. Cette invention constitue un perfectionnement de celle décrite et revendiquée dans le brevet français n" 81 12 289, déposé le 23 juin 1981 par la présente titulaire. Dans ce brevet antérieur, on a décrit un procédé de dégraissage d'une bande métallique laminée à froid dans lequel les actions chauffage et dégraissage sont séparées a) le chauffage est effectué dans une enceinte pourvue de moyens électriques d'apport de chaleur (notamment par rayonnement); b) le dégraissage est obtenu par effet d'une atmosphère appropriée dans l'enceinte de chauffage. Dans ce brevet antérieur, l'atmosphère utilisée est constituée par un mélange de N2, H2, H2O, CO2 et CO, et elle résulte d'une combustion sousstoechiométrique d'un combustible fossile (gaz ou fuel). Le dégraissage total de la bande métallique est donc obtenu par chauffage et craquage des huiles, par action chimique des gaz de l'atmosphère des fumées issus de la combustion de ce combustible fossile. L'atmosphère ayant la composition précisée dans le brevet antérieur comporte donc des gaz réducteurs (H2 et CO), et également des gaz oxydants (H2 O et Cl2), La demanderesse a constaté qu'un mélange N2 -H2O, comportant un seul gaz réducteur et un seul gaz oxydant, d'une composition particulière, procurait les memes effets qu'un mélange avec deux composants de chaque nature. En conséquence, la présente invention concerne un procédé de dégraissage d'une bande métallique laminée à froid, par effet chimique d'une atmosphère de composition déterminée, selon lequel les actions chauffage et dégraissage sont séparées : le chauffage étant effectué dans une enceinte munie de moyens électriques d'apport de chaleur, et le dégraissage étant obtenu par effet chimique de ladite atmosphère dans l'enceinte de chauffage, ce procédé étant caractérisé en ce que ladite atmosphère est constituée par un mélange d'azote et d'hydrogène enrichi en vapeur d'eau, injecté dans la section de dégraissage de ladite enceinte. Selon l'invention, la teneur en hydrogène du mélange est comprise entre 2 % et 30 , et la teneur en vapeur d'eau est comprise entre S et 30 % d'un mélange complet NJ2 -H2O injecté dans la section de dégraissage, Les autres conditions du traitement spécifiées dans le brevet antérieur demeurent inchangées. Selon une caractéristique de cette invention, la bande métallique peut etre portée, par les moyens de chauffage électriques,à une température comprise entre 350 et 7000C, nécessaire à la réalisation du dégraissage par effet chimique de l'atmosphère. Pour accroître l'effet chimique de l'atmosphère, le mélange gazeux injecté peut etre pré-chauffé jusqu'à une température de l'ordre de 700"C, par tous moyens appropriés. Selon l'invention, pour éviter toute condensation de la vapeur d'eau dans l'enceinte de dégraissage, la vapeur d'eau de l'atmosphère peut être injectée dans un courant N2, H (mélange azote et hydrogène) déjà préchauffé. 2 La lecture de la description qui précède montre que cette invention apporte un procédé simplifié par rapport au procédé décrit dans le brevet fran çais n" 81 12 289, le remplacement des gaz de combustion, constitués de N2, H2, CO, CO2 et H2O, par un mélange de N2, H2 et de vapeur d'eau injecté au meme niveau que dans le procédé antérieur, ou même dans la zone de température plus basse, permettant d'obtenir le meme potentiel d'oxydation vis-à-vis de la bande que les fumées de l'atmosphère du brevet antérieur. Bien entendu, cette invention n'est pas limitée aux exemples de mise en oeuvre décrits ici, mais elle en englobe toutes les variantes. REVENDICAT IONS 1 - Procédé de dégraissage d'une bande métallique laminée froid, par effet chimique d'une atmosphère de composition déterminée, selon lequel les actions chauffage et dégraissage sont séparées: le chauffage étant effectué dans une enceinte munie de moyens électriques d'apport de chaleur, et le dégraissage étant obtenu par effet chimique de ladite atmosphère dans l'enceinte de chauffage, ce procédé étant caractérisé en ce que ladite atmosphère est constituée par un mélange d'azote et d'hydrogène enrichi en vapeur d'eau, injecté dans la section de dégraissage de ladite enceinte. 2 - Procédé selon la revendication 1, caractérisé en ce que la teneur en hydrogène du mélange gazeux injecté dans la section de dégraissage de ladite enceinte est comprise entre 2 et 30 zou et la teneur en vapeur d'eau est comprise entre 5 et 30 % d'un mélange complet N2 H2 - H2 O. 3 - Procédé selon l'une des revendications 1 ou 2, caractérisé en ce que la bande est portée, par ledit chauffage électrique, à une température comprise entre 350 et 7000C. 4 - Procédé selon l'une quelconque des revendications précédentes, caractérisé en ce que le mélange gazeux injecté dans la section de dégraissage de l'enceinte est soumis à un préchauffage jusqu'à une température de l'ordre de 700"C. 5 - Procédé selon l'une quelconque des revendications précédentes, caractérisé en ce que la vapeur d'eau nécessaire à l'atmosphère de dégraissage est injectée dans un courant du mélange gazeux azote et hydrogène, déjà préchauffé.